축합 다 환 탄화 수소 화합물 로 이루어지 는 피치 를 주원료 로 하 였 다 . 광학 적 이방성 비율 은 100 %, 연화점 이 283 ℃ 이 었 다 . 직경 0 . 2 ㎜ φ 의 구멍 의 캡 을 사용 하 고 , 슬릿 으로부터 가열 공기 를 매분 5 , 500 m 의 선 속도 로 분출 시키 고 , 용융 피치 를 견인 하 여 평균 직경 14 . 5 ㎛ 의 피치 계 단섬유 를 제조 하 였 다 . 이 때 의 수지 온도 는 337 ℃ 이 고 , 용융 점도 는 8 . 0 Pa · S 이 었 다 . 방출 된 섬유 를 벨트 상 에 포집 하 여 매트 로 하 고 , 추가 로 크로스 랩 핑 으로 눈금 간격 320 g / m 2 의 피치 계 단섬유 로 이루어지 는 3 차원 랜덤 매트 로 하 였 다 .